(57)【要約】【課題】  直流電源を用いて鋼管の円周溶接などの多層盛溶接を行う場合において、アークの安定性に優れて、高強度な溶接金属が得られるとともに低温靭性が優れる低水素系被覆アーク溶接棒を提供する。【手段】  被覆剤全質量に対する質量％で、金属炭酸塩の合計：２５〜４５％、金属弗化物の合計：５〜１５％、ルチール：２〜７％、アルミナ：０．２〜２．０％、ジルコンサンド：０．３〜１．５％、Ｓｉ：１．５〜５．５％、Ｍｎ：２．０〜６．５％、Ｎｉ：０．８〜２．０％、Ｍｏ：０．１〜０．６％、Ｔｉ：０．５〜３．５％、Ｂ換算値の合計：０．０３〜０．１５％、鉄粉：１５〜３５％を含有する被覆剤を、軟鋼心線に被覆アーク溶接棒全質量に対する質量％で、被覆率４５〜７０％塗布したことを特徴とする。【選択図】  なし【特許請求の範囲】
【請求項１】
軟鋼心線の外周に被覆剤を塗布した低水素系被覆アーク溶接棒において、
上記被覆剤の被覆率が当該低水素系被覆アーク溶接棒全質量に対する質量％で４５〜７０％であり、
上記被覆剤は、当該被覆剤全質量に対する質量％で、
金属炭酸塩の１種または２種以上の合計：２５〜４５％、
金属弗化物の１種または２種以上の合計：５〜１５％、
ルチール：２〜７％、
アルミナ：０．２〜２．０％、
ジルコンサンド：０．３〜１．５％、
Ｓｉ：１．５〜５．５％、
Ｍｎ：２．０〜６．５％、
Ｎｉ：０．８〜２．０％、
Ｍｏ：０．１〜０．６％、
Ｔｉ：０．５〜３．５％、
Ｂ合金及びＢ化合物のＢ換算値の１種または２種以上の合計：０．０３〜０．１５％、
鉄粉：１５〜３５％を含有し、
残部がスラグ生成剤、脱酸剤、塗装剤、水ガラスの固質分および不可避的不純物からなること
を特徴とする低水素系被覆アーク溶接棒。
【請求項２】
上記被覆剤は、当該被覆剤全質量に対する質量％で、酸化マグネシウム：０．１〜１．０％をさらに含有すること
を特徴とする請求項１に記載の低水素系被覆アーク溶接棒。
【発明の詳細な説明】
【技術分野】
【０００１】
本発明は、低水素系被覆アーク溶接棒に関し、特に直流電源を用いて５５０ＭＰａ級以上の鋼管円周の多層盛溶接において、アークの安定性に優れ、溶接金属の強度及び低温での靱性が優れる低水素系被覆アーク溶接棒に関するものである。
【背景技術】
【０００２】
金属炭酸塩及び金属弗化物を主成分とする低水素系被覆アーク溶接棒は、イルミナイト系やライムチタニヤ系被覆アーク溶接棒に比べて全姿勢における溶接が容易でかつ機械的性質が優れている。また、低水素系被覆アーク溶接棒は、立向下進溶接が可能な高セルロース系被覆アーク溶接棒に比べて拡散性水素量が少なく耐割れ性に優れることから鋼管の円周溶接などの溶接にも多く用いられている。
【０００３】
しかし、低水素系被覆アーク溶接棒は、一般的に交流電源を用いて溶接するように設計してあることが多いが、鋼管を屋外で円周溶接する場合には、直流電源が用いられることが多い。この直流電源を用いて低水素系被覆アーク溶接棒により溶接した場合は、磁気吹きや被覆剤の片溶けが生じてアークが不安定となり、健全なビードが得られないという問題がある。このため、直流電源を使用した場合においても、アークの安定性に優れ、溶接金属の機械的性能の良好な低水素系被覆アーク溶接棒の開発要望が高い。
【０００４】
鋼管の円周溶接などに用いられる被覆アーク溶接棒は、例えば特許文献１に、被覆剤中のチタン酸カリウムの平均粒径を限定してアーク切れを少なくして溶接ビードを連続して均一に得るとともに一般的な溶接作業性も良好にする技術が開示されている。
【０００５】
また、特許文献２には、被覆剤中のカリ長石、ルチール及びアルミナの含有量を調整することによって、裏波溶接から最終層の溶接までの全層を効率よく溶接することができ、良好なアーク安定性及びビード形状を得ることができるという技術の開示がある。
【０００６】
しかし、特許文献１及び特許文献２に記載の技術は、何れも交流電源を用いた場合に有効であるが、これらの低水素系被覆アーク溶接棒により直流電源を用いて溶接した場合に、磁気吹きやアーク切れが生じてアークが不安定となり健全なビードが得られない問題があった。
【０００７】
一方、特許文献３には、直流電源用の低水素系被覆アーク溶接棒に関する技術の開示がある。即ち、この特許文献３の開示技術では、直流電源用溶接棒として使用する鋼心線の炭素量が溶接金属の酸素量に大きく影響する点に着目し、その炭素量の適正化を図ったものである。しかし、特許文献３に記載の技術では、直流電源を用いて下向姿勢で溶接した溶接金属の低温破壊靭性値が得られるというものであって、鋼管の円周溶接などに適用した場合の多層盛溶接においては、良好なビードが得られるものではないという問題があった。
【先行技術文献】
【特許文献】
【０００８】
【特許文献１】特開２０１２−１４３８１０号公報
【特許文献２】特開２０００−１１７４８７号公報
【特許文献３】特開２０１０−２２７９６８号公報
【発明の概要】
【発明が解決しようとする課題】
【０００９】
そこで本発明は、上述した問題点に鑑みて案出されたものであり、直流電源を用いて５５０ＭＰａ級以上の鋼管の円周溶接などの多層盛溶接を行う場合において、アークの安定性に優れて、高強度な溶接金属が得られるとともに低温靱性が優れる低水素系被覆アーク溶接棒を提供することを目的とする。
【課題を解決するための手段】
【００１０】
本発明の要旨は、軟鋼心線の外周に被覆剤を塗布した低水素系被覆アーク溶接棒において、上記被覆剤の被覆率が当該低水素系被覆アーク溶接棒全質量に対する質量％で４５〜７０％であり、上記被覆剤は、当該被覆剤全質量に対する質量％で、金属炭酸塩の１種または２種以上の合計：２５〜４５％、金属弗化物の１種または２種以上の合計：５〜１５％、ルチール：２〜７％、アルミナ：０．２〜２．０％、ジルコンサンド：０．３〜１．５％、Ｓｉ：１．５〜５．５％、Ｍｎ：２．０〜６．５％、Ｎｉ：０．８〜２．０％、Ｍｏ：０．１〜０．６％、Ｔｉ：０．５〜３．５％、Ｂ合金及びＢ化合物のＢ換算値の１種または２種以上の合計：０．０３〜０．１５％、鉄粉：１５〜３５％を含有し、残部がスラグ生成剤、脱酸剤、塗装剤、水ガラスの固質分および不可避的不純物からなることを特徴とする。
【００１１】
また、上記被覆剤は、被覆剤全質量に対する質量％で、酸化マグネシウム：０．１〜１．０％をさらに含有することも特徴とする低水素系被覆アーク溶接棒にある。
【発明の効果】
【００１２】
本発明を適用した低水素系被覆アーク溶接棒によれば、直流電源を用いて５５０ＭＰａ級以上の鋼管の円周溶接の多層盛溶接などを行う場合において、磁気吹きや被覆剤の片溶けが生じず、アークの安定性に優れて良好なビード形状が得られ、一般的な溶接作業性も良好であるので溶接能率が大幅に改善できるとともに、溶接金属の機械的性能も良好であるので高品質な溶接部が得られる。
【発明を実施するための形態】
【００１３】
低水素系被覆アーク溶接棒を用いて交流電源と直流電源を用いて溶接した場合の差異を詳細に調査した結果、直流電源を用いて溶接した場合は、交流電源を用いて溶接した場合に比べて、アーク長が長くなり被覆剤が脆くなることに起因して磁気吹きや被覆剤の片溶けが生じ、アークが不安定で健全なビードが得られないことが判明した。
【００１４】
そこで、直流電源で低水素系被覆アーク溶接棒を用いて鋼管の円周溶接を行った場合においても磁気吹きや被覆剤の片溶けが生じず、かつ良好なビード形状を得るために、被覆剤成分について種々試作をして検討した。
【００１５】
その結果、適量の鉄粉の添加と被覆率にすることで、直流電源で多層盛溶接した場合でも磁気吹きや被覆剤の片溶けがなくなり、金属炭酸塩及びルチールの各含有量を適量とすることによってアークが安定化して良好なビード形状が得られ、金属弗化物の含有量を適量とすることによってビード形状及びスラグ剥離性が良好になることを知見した。また、ジルコンサンドの含有量を調整することにより、さらに被覆剤の片溶け防止に効果があることを見出した。
【００１６】
溶接金属の低温靭性を確保するためには、被覆剤成分のＳｉ、Ｍｎ、Ｎｉ、Ｔｉ及びＢの各含有量を適量とし、溶接金属の強度の確保は、Ｍｎ、Ｎｉ及びＭｏの各含有量を適量とすることで実現できることを知見した。
【００１７】
本発明を適用した低水素系被覆アーク溶接棒は、軟鋼心線の外周に被覆剤を塗布した低水素系被覆アーク溶接棒であって、被覆剤の被覆率が当該低水素系被覆アーク溶接棒全質量に対する質量％で４５〜７０％とされている。軟鋼心線への被覆率（低水素系被覆アーク溶接棒全質量に対する被覆率の質量％）は、被覆剤の片溶けや、スラグ状態に大きく影響する。被覆率が４５％未満では、その効果がなく被覆が脆くなり片焼けが発生する。一方、被覆率が７０％を超えると、スラグ量が多くなり立向上進や上向姿勢での溶接ができなくなる。
【００１８】
次に、軟鋼心線の外周に塗布する被覆剤の各成分組成の含有量の限定理由について詳細に説明する。以下、被覆剤の各成分組成における含有量は、被覆剤全質量に対する質量％で、単に％と記載する。
【００１９】
［金属炭酸塩の１種または２種以上の合計：２５〜４５％］
金属炭酸塩は、炭酸カルシウム、炭酸マグネシウム、炭酸バリウム、炭酸マンガンなどを指し、アーク中で分解してＣＯ2ガスを発生させて溶着金属を大気から遮蔽し保護する働きがある。金属炭酸塩の１種または２種以上の合計が２５％未満であると、シールド効果が不足してブローホールが発生しやすくなる。一方、金属炭酸塩の１種または２種以上の合計が４５％を超えると、アークが不安定でビード形状が凸状となり、スラグ剥離性も悪くなる。したがって、金属炭酸塩の１種または２種以上の合計は２５〜４５％とする。
【００２０】
［金属弗化物の１種または２種以上の合計：５〜１５％］
金属弗化物は蛍石、弗化バリウム、弗化マグネシウム、弗化アルミニウムなどを指し、いずれも溶融スラグの粘性を下げて流動性のよいスラグを作り、優れたビード形状とする。また、金属弗化物は、アーク雰囲気中の水素分圧を下げて耐割れ性を向上させる。金属弗化物の１種または２種以上の合計が５％未満であると、適正な溶融スラグの粘性が得られずビードの形状が劣下する。一方、金属弗化物の１種または２種以上の合計が１５％を超えると、スラグ剥離性が劣化する。したがって、金属弗化物の１種または２種以上の合計は５〜１５％とする。
【００２１】
［ルチール：２〜７％］
ルチールはアーク安定剤として作用するとともにスラグの粘性を調整する。ルチールが２％未満であると、アークが不安定となり良好なビードを得ることが困難となる。一方、ルチールが７％を超えると、立向姿勢及び上向姿勢の溶接時に溶融スラグの粘性が高くなりスラグの流れが低下するので、ビードの形状が凸状となる。したがって、ルチールは２〜７％とする。
【００２２】
［アルミナ：０．２〜２．０％］
アルミナは、アークを安定させるとともにスラグの粘性を調整する。アルミナが０.２％未満であると、アークが不安定でビード形状が不良となる。一方、アルミナが２．０％を超えると、スラグがガラス状となりスラグ剥離が劣化する。したがって、アルミナは０．２〜２．０％とする。
【００２３】
［ジルコンサンド：０．３〜１．５％］
ジルコンサンドは、スラグの粘性を使用する他に融点が２７００℃と高く、被覆剤及び心線が過熱した際も安定した耐火性を有し、被覆剤の片溶けを抑制する上で有効である。
【００２４】
さらにジルコンサンドは、他の酸化物よりも機械的強度に優れ、物理的な衝撃を受けても被覆剤の剥離が生じにくく、溶接中に開先に接触しても被覆欠けが生じにくいので上向などの不安定な溶接姿勢においても、被覆剤の保護筒の脱落が生じにくいので安定した溶接が可能となる。ジルコンサンドが０．３％未満では、被覆剤の片溶けが発生しやすくなる。一方、ジルコンサンドが１．５％を超えると、立向姿勢及び上向姿勢の溶接時に溶融スラグの粘性が高くなりスラグの流れが低下するので、ビード形状が凸状となる。したがって、ジルコンサンドは０．３〜１．５％とする。
【００２５】
［Ｓｉ：１．５〜５．５％］
Ｓｉは、金属Ｓｉ、Ｆｅ−Ｓｉ、Ｆｅ−Ｓｉ−Ｍｎ等のＳｉ合金から添加され、溶接金属の脱酸を目的として使用されるが、溶接作業性確保の上からも必要である。Ｓｉが１．５％未満では、脱酸不足で溶接金属中にブローホールが発生し易く、アークが不安定で立向姿勢及び上向姿勢での溶接の継続が困難となる。一方、Ｓｉが５．５％を超えると、粒界に低融点酸化物を析出させ靱性が低下する。したがって、Ｓｉは１．５〜５．５％とする。
【００２６】
［Ｍｎ：２．０〜６．５％］
Ｍｎは、金属Ｍｎ、Ｆｅ−Ｍｎ、Ｆｅ−Ｓｉ−Ｍｎ等のＭｎ合金から添加され、Ｓｉと同様に脱酸剤として添加する他、溶接金属の強度向上に有効である。Ｍｎが２．０％未満では、溶接金属の強度が低下する。一方、Ｍｎが６．５％を超えると、溶接金属の強度が高くなり靭性が低くなる。したがって、Ｍｎは２．０〜６．５％とする。
【００２７】
［Ｎｉ：０．８〜２．０％］
Ｎｉは、金属Ｎｉから添加され、溶接金属の強度及び低温における靭性を高める元素である。Ｎｉが０．８％未満では、低温での靭性を確保することができない。一方、Ｎｉが２．０％を超えると、溶接金属の強度が高くなりすぎて、靭性が低下する。したがって、Ｎｉは０．８〜２．０％とする。
【００２８】
［Ｍｏ：０．１〜０．６％］
Ｍｏは、金属Ｍｏ、Ｆｅ−Ｍｏ等から添加され、溶接金属の焼入れ性増大元素として重要な成分である。Ｍｏが０．１％未満では、溶接金属の強度が低くなり靭性向上にも効果がない。一方、Ｍｏが０．６％を超えると、溶接金属の焼入れ性が過剰となって靭性が低下する。したがって、Ｍｏは０．１〜０．６％とする。
【００２９】
［Ｔｉ：０．５〜３．５％］
Ｔｉは、金属Ｔｉ、Ｆｅ−Ｔｉ等から添加され、脱酸剤として有効であると同時にアークの電位傾度を低下させてアークを安定化させる作用もある。Ｔｉが０．５％未満では、アークが不安定でアーク長が伸びて被覆剤の片溶けが発生する。一方、Ｔｉが３．５％を超えると、溶接金属中のＴｉ酸化物の析出が増加して靱性が低下する。したがって、Ｔｉは０．５〜３．５％とする。
【００３０】
［Ｂ合金及びＢ化合物のＢ換算値の１種または２種以上の合計：０．０３〜０．１５％］
Ｂは、Ｆｅ−Ｂ、Ｆｅ−Ｍｎ−Ｂや硼砂、硼酸ナトリウム、硼酸カルシウム等のＢ合金、Ｂ化合物から添加され、溶接金属の焼き入れ性を高くし、粒界フェライトの生成抑制に有効な元素で、低温における靭性の向上に有効な成分ある。Ｂ合金及びＢ化合物のＢ換算値の１種または２種以上の合計が０．０３％未満では、Ｂによる粒界フェライトの抑制効果が働かず、フェライト粒が粗大になりやすく、溶接金属の金属組織が粗くなって靭性にばらつきが生じる。一方、Ｂ合金及びＢ化合物のＢ換算値の１種または２種以上の合計が０．１５％を超えると、溶接金属が粗大なラス状組織になり靭性が低下する。したがって、Ｂ合金及びＢ化合物のＢ換算値の１種または２種以上の合計は０．０３〜０．１５％とする。
【００３１】
［鉄粉：１５〜３５％］
鉄粉はアークの電位傾度を低下させてアーク長を短くさせて、被覆剤の片溶けを防止させる作用があるため、直流電源を用いた溶接において最も重要な原料である。鉄粉が１５％未満では、アーク長が長くなり被覆剤の片溶けが発生する。一方、鉄粉が３５％を超えると、溶接時後半において溶接棒が赤熱（以下、棒焼けという。）し、最後まで溶接することが困難となる。したがって、鉄粉は１５〜３５％とする。
【００３２】
［酸化マグネシウム：０．１〜１．０％］
酸化マグネシウムは、耐熱性に優れているため、被覆剤の片溶けをさらに抑制する。酸化マグネシウムが０．１％未満では、被覆剤の片溶けが発生しやすくなる。一方、酸化マグネシウムが１．０％を超えると、立向姿勢及び上向姿勢の溶接時に溶融スラグの粘性が高くなりスラグの流れが低下するので、ビード形状が凸状となる。したがって、酸化マグネシウムは０．１〜１．０％とする。なお、この酸化マグネシウムは、必須の成分ではなく、被覆剤においてこれを含まないものであっても、同様の効果を奏するものである。
【００３３】
なお、上述した被覆剤の成分組成以外の残部は、スラグ生成剤、脱酸剤、塗装剤、水ガラスの固質分および不可避的不純物からなる。かかる場合には、スラグ形成剤として珪砂、水ガラスからの珪酸ソーダ及び珪酸カリウムの固質成分等の１種以上を合計で１５％以下、脱酸剤としてマグネシウム、アルミニウム、アルミマグネシウム等の１種以上を合計で３％以下、塗装剤としてアルギン酸ソーダ、マイカ等の１種以上を合計で４％以下を含むようにしてもよい。
【００３４】
また、使用する軟鋼心線は、ＪＩＳ  Ｇ３５２３  ＳＷＹ１１を用いることが好ましい。以下、軟鋼心線の各成分組成における含有量は、質量％で、単に％と記載する。
【００３５】
Ｃは、軟鋼心線全質量に対し０．０５〜０．０８％が好ましく、強度を調整するために被覆剤からもＣを適正に調整できる。但し、このＣは、軟鋼心線と被覆剤の合計の全質量に対して、０．０６〜０．２０％であることが好ましい。また軟鋼心線全質量に対し、軟鋼心線のＰは靭性を劣化するので０．０１０％以下、Ｓはスラグの流動性を悪化させるので０．０１０％以下、ＮはＢとの結合力が強く焼き入れ性を劣化させるので０．００５％以下であることが好ましい。
【実施例】
【００３６】
本発明を適用した低水素系被覆アーク溶接棒の実施例について具体的に説明する。各種成分組成の被覆剤との組合せにより直径４．０ｍｍ、長さ４００ｍｍのＪＩＳ  Ｇ３５２３  ＳＷＹ１１の軟鋼心線（Ｃ:０．０６質量％、Ｓｉ:０．０１質量％、Ｍｎ:０．４８質量％、Ｐ:０．００９質量％、Ｓ:０．００５質量％、Ｎ：０．００２３質量％）に被覆剤を塗装後乾燥させて表１に示す各種低水素系被覆アーク溶接棒を試作した。
【００３７】
【表１】
2015196183.tif 000002
【００３８】
表１に示す各種溶接棒を用い、４９０ＭＰａ級鋼管（板厚；９ｍｍ、内径；１５０ｍｍ、開先角度；６０°、ギャップ；１．０ｍｍ、ルートフェイス；１．０ｍｍ）を水平固定管とし、直流溶接機を用い、溶接電流１２３Ａで各試作溶接棒６本を使用して上向姿勢から順次全姿勢の溶接を実施し、ビード形状及びアークの安定性、スラグ剥離性等の溶接作業性を調査した後、ＪＩＳ  Ｚ  ３１０４に準じてＸ線透過試験を行った。
【００３９】
さらに、４９０ＭＰａ級鋼（板厚２０ｍｍ）を用いて、ＪＩＺ  Ｚ３１１１に準じて直流溶接機で溶着金属を行い、引張試験片（Ａ０号）と衝撃試験片（Vノッチ試験片）を採取して機械的性能を調査した。
【００４０】
引張試験の引張強さは５５０〜７００ＭＰａを良好、衝撃試験は試験温度−４０℃で繰り返し５本シャルピー衝撃試験を行い、吸収エネルギーの最低値が９０Ｊ以上を良好とした。これらの試験結果を表２にまとめて示す。
【００４１】
【表２】
2015196183.tif 000003
【００４２】
表１、表２中の溶接棒Ｎｏ．１〜１１が本発明例、溶接棒Ｎｏ．１２〜２２は比較例である。
【００４３】
本発明例である溶接棒記号Ｎｏ．１〜Ｎｏ．１１は、被覆剤の金属炭酸塩の１種または２種以上の合計、金属弗化物の１種または２種以上の合計、ルチール、アルミナ、ジルコンサンド、Ｓｉ、Ｍｎ、Ｎｉ、Ｍｏ、Ｔｉ、Ｂ合金及びＢ化合物のＢ換算値の１種または２種以上の合計及び鉄粉が適量で、被覆率も適正であるので、アークが安定して被覆剤の片溶けや棒焼けがなく、ビード形状及びスラグ剥離性も良好で、ブローホール等の溶接欠陥もないなど極めて満足な結果であった。また、溶着金属の引張強さ及び吸収エネルギーも良好な値であった。
【００４４】
なお、酸化マグネシウムを適量含む溶接棒Ｎｏ．２、３、６、１０及び溶接棒Ｎｏ．１１は、被覆剤の片溶け抑制に非常に効果を発揮した。
【００４５】
溶接棒Ｎｏ．１２は、金属炭酸塩の合計が少ないのでブローホールが発生した。また、アルミナが多いのでスラグ剥離性が不良であった。さらに、Ｍｏが多ので、溶着金属の引張強さが高く吸収エネルギーの最低値が低かった。
【００４６】
溶接棒Ｎｏ．１３は、金属炭酸塩の合計が多いのでアーク不安定で凸ビードとなりスラグ剥離性も不良であった。また、Ｓｉが多いので溶着金属の吸収エネルギーの最低値が低かった。
【００４７】
溶接棒Ｎｏ．１４は、金属弗化物の合計が少ないのでビードの形状が不良であった。また、Ｍｎが少ないので溶着金属の引張強さが低かった。
【００４８】
溶接棒Ｎｏ．１５は、金属弗化物の合計が多いのでスラグ剥離性が不良であった。また、Ｍｎが多いので溶着金属の引張強さが高く吸収エネルギーの最低値が低かった。さらに、酸化マグネシウムが多いので凸ビードとなった。
【００４９】
溶接棒Ｎｏ．１６は、ルチールが少ないのでアークが不安定でビードが不良であった。また、Ｎｉが少ないので溶着金属の吸収エネルギーの最低値が低かった。さらに、被覆率が低いので被覆剤の片溶けが発生した。
【００５０】
溶接棒Ｎｏ．１７は、ルチールが多いので凸ビードとなった。また、Ｎｉが多いので溶着金属の引張強さが高く吸収エネルギーの最低値が低かった。さらに、鉄粉が多いので棒焼けが生じた。
【００５１】
溶接棒Ｎｏ．１８は、アルミナが少ないのでアークが不安定でビードが不良であった。また、Ｔｉが多いので溶着金属の吸収エネルギーの最低値が低かった。
【００５２】
溶接棒Ｎｏ．１９は、Ｓｉが少ないのでアークが不安定になりビード形状が不良でブローホールも生じた。また、溶接持続が困難になったので鋼管の一部のみ溶接し溶着金属試験は中止した。
【００５３】
溶接棒Ｎｏ．２０は、Ｂ換算値の合計が少ないので溶着金属の吸収エネルギーの最低値が低かった。また、ジルコンサンドが少ないので被覆剤の片溶けが生じた。なお、酸化マグネシウムが少ないので被覆剤の片溶けを防止する効果は得られなかった。
【００５４】
溶接棒Ｎｏ．２１は、ジルコンサンドが多いので凸ビードとなった。また、Ｂ換算値の合計が多いので溶着金属の吸収エネルギーの最低値が低かった。更に鉄粉の含有量が多いため、被覆剤の片溶けが発生していた。
【００５５】
溶接棒Ｎｏ．２２は、Ｔｉが少ないのでアークが不安定になりビード形状が不良となり、被覆剤の片溶けも発生した。また、被覆率が高いのでスラグ生成量が多くなり立向及び上向溶接が困難であった。さらに、Ｍｏが少ないので溶着金属の引張強さが低く吸収エネルギーの最低値が低かった。